【誤訳訂正書】
【提出日】平成22年1月19日(2010.1.19)
【誤訳訂正１】
【訂正対象書類名】特許請求の範囲
【訂正対象項目名】全文
【訂正方法】変更
【訂正の内容】
【特許請求の範囲】
【請求項１】
次からなる群より選択される繰返し単位の１つのタイプを含むポリマー組成物であって、
【化１】
2008538218.tif 000001
Ａｌｋは、任意にフルオロ置換されたアルキル基であり、ｔ−Ａｌｋは、アリール繰返し単位に第３級炭素αを有する任意にフルオロ置換されたアルキル基であり、ｑ−Ａｌｋは、アリール繰返し単位に第４級炭素αを有する任意にフルオロ置換されたアルキル基であり、Ａｒｙｌは任意にフルオロ置換されたアリールまたはヘテロアリール基であり、Ｒ２０は、アルキル、アリール、ヘテロアルキル、ヘテロアリール、フルオロアルキル、フルオロアリール、アルコキシおよびアリールオキシからなる群より独立して選択される１または２以上の任意の基であり、少なくとも１つのＲ２１は水素ではなく、Ｒ２１は水素、アルキル、アリール、ヘテロアルキル、ヘテロアリール、フルオロアルキル、フルオロアリール、アルコキシおよびアリールオキシから選択され、Ｒ２２およびＲ２３は、アルキル、置換アルキル、アリール、置換アリール、ヘテロアリールおよび置換ヘテロアリールからなる群よりそれぞれ独立して選択されるポリマー組成物。
【請求項２】
次からなる群より選択される繰返し単位の２以上のタイプを含むポリマー組成物であって、
【化２】
2008538218.tif 000002
Ａｌｋは、任意にフルオロ置換されたアルキル基であり、ｔ−Ａｌｋは、アリール繰返し単位に第３級炭素αを有する任意にフルオロ置換されたアルキル基であり、ｑ−Ａｌｋは、アリール繰返し単位に第４級炭素αを有する任意にフルオロ置換されたアルキル基であり、Ａｒｙｌは任意にフルオロ置換されたアリールまたはヘテロアリール基であり、Ｒ２０は、アルキル、アリール、ヘテロアルキル、ヘテロアリール、フルオロアルキル、フルオロアリール、アルコキシおよびアリールオキシからなる群より独立して選択される１または２以上の任意の基であり、少なくとも１つのＲ２１は水素ではなく、Ｒ２１は水素、アルキル、アリール、ヘテロアルキル、ヘテロアリール、フルオロアルキル、フルオロアリール、アルコキシおよびアリールオキシから選択されるポリマー組成物。
【請求項３】
次の群から選択される繰返し単位の１つのタイプを１ないし９９重量％含むコポリマー組成物であって、
【化３】
2008538218.tif 000003
Ａｌｋは、任意にフルオロ置換されたアルキル基であり、ｔ−Ａｌｋは、アリール繰返し単位に第３級炭素αを有する任意にフルオロ置換されたアルキル基であり、ｑ−Ａｌｋは、アリール繰返し単位に第４級炭素αを有する任意にフルオロ置換されたアルキル基であり、Ａｒｙｌは任意にフルオロ置換されたアリールまたはヘテロアリール基であり、Ｒ２０は、アルキル、アリール、ヘテロアルキル、ヘテロアリール、フルオロアルキル、フルオロアリール、アルコキシおよびアリールオキシからなる群より独立して選択される１または２以上の任意の基であり、少なくとも１つのＲ２１は水素ではなく、Ｒ２１は水素、アルキル、アリール、ヘテロアルキル、ヘテロアリール、フルオロアルキル、フルオロアリール、アルコキシおよびアリールオキシから選択され、次の式の共役単位からなる群から独立に選択される１または２以上のタイプの繰返し単位を１ないし９９重量％含み、
【化４】
2008538218.tif 000004
前記共役単位は、アルキル、置換アルキル、ペルフルオロアルキル、アルコキシ、置換アルコキシ、アリール、置換アリール、アリールオキシ、置換アリールオキシ、ヘテロアリール、置換ヘテロアリール、アルキルカルボニルオキシ、シアノおよびフルオロから独立して選択される置換基を有し、Ｕは、−Ｏ−または−Ｓ−であり、Ｖ、Ｒ１５およびＲ１６は、アルキル、置換アルキル、アリール、置換アリール、ヘテロアリール、置換ヘテロアリール、アリールアルキル、置換アリールアルキル、ヘテロアリールアルキルおよび置換ヘテロアリールアルキルからなる群よりそれぞれ独立して選択されるコポリマー組成物。
【請求項４】
次の群から選択される繰返し単位の２以上のタイプを１ないし９９重量％含むコポリマー組成物であって、
【化５】
2008538218.tif 000005
Ａｌｋは、任意にフルオロ置換されたアルキル基であり、ｔ−Ａｌｋは、アリール繰返し単位に第３級炭素αを有する任意にフルオロ置換されたアルキル基であり、ｑ−Ａｌｋは、アリール繰返し単位に第４級炭素αを有する任意にフルオロ置換されたアルキル基であり、Ａｒｙｌは任意にフルオロ置換されたアリールまたはヘテロアリール基であり、Ｒ２０は、アルキル、アリール、ヘテロアルキル、ヘテロアリール、フルオロアルキル、フルオロアリール、アルコキシおよびアリールオキシからなる群より独立して選択される１または２以上の任意の基であり、少なくとも１つのＲ２１は水素ではなく、Ｒ２１は水素、アルキル、アリール、ヘテロアルキル、ヘテロアリール、フルオロアルキル、フルオロアリール、アルコキシおよびアリールオキシから選択され、次の式の共役単位からなる群から独立に選択される１または２以上のタイプの繰返し単位を１ないし９９重量％含み、
【化６】
2008538218.tif 000006
前記共役単位は、アルキル、置換アルキル、ペルフルオロアルキル、アルコキシ、置換アルコキシ、アリール、置換アリール、アリールオキシ、置換アリールオキシ、ヘテロアリール、置換ヘテロアリール、アルキルカルボニルオキシ、シアノおよびフルオロから独立して選択される置換基を有し、Ｕは、−Ｏ−または−Ｓ−であり、Ｖ、Ｒ１５およびＲ１６は、アルキル、置換アルキル、アリール、置換アリール、ヘテロアリール、置換ヘテロアリール、アリールアルキル、置換アリールアルキル、ヘテロアリールアルキルおよび置換ヘテロアリールアルキルからなる群よりそれぞれ独立して選択されるコポリマー組成物。
【請求項５】
アルキル基Ａｌｋ、ｔ−Ａｌｋおよびｑ−Ａｌｋまたはアリール基Ａｒｙｌの１または２以上は、１または２以上の位置において単一フルオロ置換、複数フルオロ置換またはペルフルオロ置換である請求項１ないし４のいずれかに記載の組成物。
【請求項６】
Ｖ、Ｒ１５、Ｒ１６の１または２以上は、１または２以上の位置において単一フルオロ置換、複数フルオロ置換またはペルフルオロ置換である請求項１ないし４のいずれかに記載の組成物。
【請求項７】
さらに芳香族基を含む末端キャップ基を含む請求項１ないし６のいずれかに記載の組成物。
【請求項８】
前記ポリマーは、直鎖、分岐状、超分岐状、スター、櫛状、樹枝状またはこれらの組合せである構造を有する請求項１ないし６のいずれかに記載の組成物。
【請求項９】
前記ポリマーは、交互、ランダム、ブロックまたはこれらの組合せの構造を有する請求項１ないし６のいずれかに記載の組成物。
【請求項１０】
前記ポリマーは、架橋性官能基を含む請求項１ないし６のいずれかに記載の組成物。
【請求項１１】
前記ポリマーは、材料の分子量を増加させるために使用される化学反応末端基を含む請求項１ないし６のいずれかに記載の組成物。
【請求項１２】
１または２以上の発光基は、前記ポリマーに対して、共有結合、イオン結合、水素結合またはこれらの組み合わせをしている請求項１ないし１１のいずれかに記載の組成物。
【請求項１３】
１または２以上の金属は、前記ポリマーに対して、キレート化、共有結合、イオン結合、水素結合またはこれらの組合せをしている請求項１ないし１１のいずれかに記載の組成物。
【請求項１４】
前記金属は遷移金属からなる群より独立して選択される請求項１３に記載の組成物。
【請求項１５】
請求項１ないし１４のいずれかに記載のポリマーの１または２以上と１または２以上の他のポリマーの混合物を含む組成物。
【請求項１６】
請求項１ないし１５のいずれかに記載のポリマーの１または２以上を１重量％以上と他のポリマーまたは添加物を最大９９重量％含む組成物。
【請求項１７】
前記他のポリマーまたは添加物は発光分子、発光オリゴマーまたは発光ポリマーである請求項１６に記載の組成物。
【請求項１８】
前記他のポリマーまたは添加物は１００ｎｍ未満の平均粒径を有する発光粒子またはナノ粒子である請求項１７に記載の組成物。
【請求項１９】
アリール−アリールダイアド（dyad）が次の構造を有するアリーレン繰返し単位を含むポリマーであって、
【化７】
2008538218.tif 000007
１）Ｒ２、Ｒ２’、Ｒ６およびＲ’６の少なくとも２つがＨではなく、かつ、
Ｒ２、Ｒ２’、Ｒ６およびＲ’６の少なくとも１つが、−ＣＲ７Ｒ８Ｒ９、ＯＣＲ７Ｒ８Ｒ９、−Ｎ（ＣＲ７Ｒ８Ｒ９）Ｒ１０、−ＳＣＲ７Ｒ８Ｒ９およびＳｉＲ１０Ｒ１１Ｒ１２からなる群より選択され、Ｒ７は、Ｈ、アルキル、アリール、ヘテロアルキル、ヘテロアリール、フルオロ、クロロ、アルコキシ、アリールオキシ、シアノ、フルオロアルキル、フルオロアリールからなる群より選択され、Ｒ８およびＲ９はアルキル、アリール、ヘテロアルキル、ヘテロアリール、フロオロ、クロロ、アルコキシ、アリールオキシ、シアノ、フルオロアルキル、フルオロアリールからなる群より選択され、Ｒ１０、Ｒ１１、およびＲ１２は、Ｈ，アルキル、アリール、ヘテロアルキル、ヘテロアリール、フルオロアルキルおよびフルオロアリールからなる群よりそれぞれ選択され、
２）Ｒ２、Ｒ２’、Ｒ６およびＲ’６の少なくとも１つが、それぞれのオルト置換基Ｒ３、Ｒ３’、Ｒ５およびＲ５’とそれぞれ架橋し、およびＲ２、Ｒ２’、Ｒ６およびＲ’６の少なくとも１つが架橋せず、または
３）Ｒ２、Ｒ２’、Ｒ６およびＲ’６の少なくとも３つが水素ではなく、
および、Ｒ２、Ｒ２’、Ｒ６およびＲ’６のいずれかがＲ３、Ｒ３’、Ｒ５およびＲ５’とそれぞれ架橋または多重架橋し、Ｒ３、Ｒ３’、Ｒ５およびＲ５’のいずれかが前記アリール−アリールダイアド（dyad）に隣接する繰返し単位に結合する置換基と架橋または多重架橋し、前記アリール−アリールダイアド（dyad）の環中のいずれかの炭素原子およびそれに関連するＲ基は窒素によって置換されてヘテロ環を形成することができ、Ｒ７，Ｒ８、Ｒ９、Ｒ１０およびＲ１１のいずれかは他のいずれかのＲ基と架橋または多重架橋を形成することができ、さらに、Ｒ３、Ｒ３’、Ｒ５およびＲ５’は、Ｈ、アルキル、アリール、ヘテロアルキル、ヘテロアリール、フルオロ、クロロ、アルコキシ、アリールオキシ、シアノ、フルオロアルキル、フルオロアリール、エステル、アミド、イミド、チオアルキル、チオアリール、アルキルケトンおよびアリールケトンからなる群より選択されるポリマー。
【請求項２０】
アリール−アリールダイアド（dyad）の少なくとも１０モル％は、４つの可能なオルト位置の１だけにおいて水素原子を有するか全く有しないアリーレン繰返し単位を含むポリマー。
【請求項２１】
前記ポリマーはコポリマーであり、前記繰返し単位の少なくとも１つはアリールアミンである請求項１または２に記載のポリマー。
【請求項２２】
前記ポリマーはコポリマーであり、前記繰返し単位の少なくとも１つは正孔輸送単位である請求項１または２に記載のポリマー。
【請求項２３】
前記ポリマーはＡｇ／ＡｇＮＯ３参照電極に対して、０．２ないし２．２Ｖの酸化電位を有する請求項１ないし６のいずれかに記載のポリマー。
【請求項２４】
前記ポリマーはＡｇ／ＡｇＮＯ３参照電極に対して、０．５ないし１．５Ｖの酸化電位を有する請求項１ないし６のいずれかに記載のポリマー。
【請求項２５】
前記ポリマーは、サイクリックボルタモグラムの測定により、０．０８Ｖ未満のピーク−ピーク分離を示す可逆的または半可逆的酸化を有し、正（アノード）スキャンを通過する電荷の少なくとも７５％が反対のスキャンに戻る請求項１ないし６のいずれかに記載のポリマー。
【請求項２６】
前記ポリマーはコポリマーであり、前記繰返し単位の少なくとも１つは電子輸送単位である請求項１または２に記載のポリマー。
【請求項２７】
前記ポリマーは、サイクリックボルタモグラムの測定により、０．０８Ｖ未満のピーク−ピーク分離を示す可逆的または半可逆的還元を有し、負（カソード）スキャンを通過する電荷の少なくとも７５％が反対のスキャンに戻る請求項１ないし６のいずれかに記載のポリマー。
【請求項２８】
前記ポリマーは、Ａｇ／ＡｇＮＯ３参照電極に対して、−１ないし−３Ｖの還元電位を有する請求項１ないし６のいずれかに記載のポリマー。
【請求項２９】
前記ポリマーは、Ａｇ／ＡｇＮＯ３参照電極に対して、−１．５ないし−２．５Ｖの還元電位を有する請求項１ないし６のいずれかに記載のポリマー。
【請求項３０】
前記ポリマーはコポリマーであり、前記繰返し単位の少なくとも１つは、オキサジアゾール、チアジアゾール、ベンゾチアジアゾール、ベンゾトリアゾール、キノリン、キノクサリン、キナゾリン、シノリン、ピラジン、ピラゾール、トリアゾール、ベンゾトリアゾール、ジオキソチオフェン、テトラフルオロフェニレン、フェナントロリン、アザフェナントロリンおよびジアザフェナントロリンの異性体からなる群より選択される請求項１または２に記載のポリマー。
【請求項３１】
次の構造を有する化合物であって、
【化８】
2008538218.tif 000008
Ｚ１およびＺ１’は、ハロゲン原子、−ＡｒＣｌ、−ＡｒＢｒ、−ＡｒＩ、−ＣＯＲｍ、ＡｒＣＯＲｍ、Ｂ（ＯＲｍ）２、−ＡｒＢ（ＯＲｍ）２、
【化９】
2008538218.tif 000009
からなる群より独立して選択され、
Ａｒは次の式の共役単位からなる群より独立して選択され、
【化１０】
2008538218.tif 000010
前記共役単位は、アルキル、置換アルキル、ペルフルオロアルキル、アルコキシ、置換アルコキシ、アリール、置換アリール、アリールオキシ、置換アリールオキシ、ヘテロアリール、置換ヘテロアリール、アルキルカルボニルオキシ、シアノおよびフルオロから独立して選択される置換基を有し、Ｕは、−Ｏ−または−Ｓ−であり、Ｖ、Ｒ１５およびＲ１６は、アルキル、置換アルキル、アリール、置換アリール、ヘテロアリール、置換ヘテロアリール、アリールアルキル、置換アリールアルキル、ヘテロアリールアルキルおよび置換ヘテロアリールアルキルからなる群よりそれぞれ独立して選択され、
Ｒｍは、水素、アルキル、置換アルキル、アリール、置換アリール、ヘテロアリールおよび置換ヘテロアリールからなる群より独立して選択され、および
Ｒｎは、アルキレン、置換アルキレンおよび１，２−フェニレンからなる群より独立して選択され、および
１）Ｒ２、Ｒ２’、Ｒ６およびＲ’６の少なくとも２つがＨではなく、かつ、
Ｒ２、Ｒ２’、Ｒ６およびＲ’６の少なくとも１つが、−ＣＲ７Ｒ８Ｒ９、ＯＣＲ７Ｒ８Ｒ９、−Ｎ（ＣＲ７Ｒ８Ｒ９）Ｒ１０、−ＳＣＲ７Ｒ８Ｒ９および−ＳｉＲ１０Ｒ１１Ｒ１２からなる群より選択され、Ｒ７は、Ｈ、アルキル、アリール、ヘテロアルキル、ヘテロアリール、フルオロ、クロロ、アルコキシ、アリールオキシ、シアノ、フルオロアルキル、フルオロアリールからなる群より選択され、Ｒ８およびＲ９はアルキル、アリール、ヘテロアルキル、ヘテロアリール、フルオロ、クロロ、アルコキシ、アリールオキシ、シアノ、フルオロアルキル、フルオロアリールからなる群より選択され、Ｒ１０、Ｒ１１、およびＲ１２は、Ｈ，アルキル、アリール、ヘテロアルキル、ヘテロアリール、フルオロアルキルおよびフルオロアリールからなる群よりそれぞれ選択され、
２）Ｒ２、Ｒ２’、Ｒ６およびＲ’６の少なくとも１つが、それぞれのオルト置換基Ｒ３、Ｒ３’、Ｒ５およびＲ５’とそれぞれ架橋し、およびＲ２、Ｒ２’、Ｒ６およびＲ’６の少なくとも１つが架橋せず、または
３）Ｒ２、Ｒ２’、Ｒ６およびＲ’６の少なくとも３つが水素ではなく、
および、Ｒ２、Ｒ２’、Ｒ６およびＲ’６のいずれかがＲ３、Ｒ３’、Ｒ５およびＲ５’とそれぞれ架橋または多重架橋することができ、Ｒ３、Ｒ３’、Ｒ５およびＲ５’のいずれかが前記アリール−アリールダイアド（dyad）に隣接する繰返し単位に結合する置換基と架橋または多重架橋することができ、前記アリール−アリールダイアド（dyad）の環中のいずれかの炭素原子およびそれに関連するＲ基は窒素によって置換されてヘテロ環を形成することができ、Ｒ７，Ｒ８、Ｒ９、Ｒ１０およびＲ１１のいずれかは他のいずれかのＲ基と架橋または多重架橋を形成することができ、さらに、Ｒ３、Ｒ３’、Ｒ５およびＲ５’は、Ｈ、アルキル、アリール、ヘテロアルキル、ヘテロアリール、フルオロ、クロロ、アルコキシ、アリールオキシ、シアノ、フルオロアルキル、フルオロアリール、エステル、アミド、イミド、チオアルキル、チオアリール、アルキルケトンおよびアリールケトンからなる群より選択される化合物。
【請求項３２】
請求項３１に記載の化合物の１または２以上は次の式の化合物の１または２以上と反応することが許容されるポリマーまたはコポリマーの製造方法であって、
Ｑ１−Ａ−Ｑ１’
Ａは完全または部分的に共役された基であり、Ｑ１およびＱ１’は同じか異なり、ハロゲン原子、−Ｂ（ＯＲｍ）２または、
【化１１】
2008538218.tif 000011
からなる群より独立して選択され、Ｒｍは、水素、アルキルおよび置換アルキルからなる群より独立して選択され、およびＲｎは、アルキレンおよび置換アルキレンからなる群より独立して選択される製造方法。
【請求項３３】
前記混合物は加熱される請求項３２に記載の製造方法。
【請求項３４】
前記反応は０価の金属、金属錯体、金属塩またはこれらの混合物によって促進される請求項３２または３３に記載の製造方法。
【請求項３５】
０価の金属、金属錯体、金属塩またはこれらの混合物の総モル濃度は全体のモノマー濃度に対して１０％未満である請求項３４に記載の製造方法。
【請求項３６】
前記金属は遷移金属からなる群から選択される請求項３４または３５に記載の製造方法。
【請求項３７】
前記金属はニッケルおよびパラジウムからなる群から選択される請求項３６に記載の製造方法。
【請求項３８】
前記重合工程に１または２以上の中性有機リガンドが加えられる請求項３４ないし３７のいずれかに記載の製造方法。
【請求項３９】
前記１または２以上の中性有機リガンドは、単座および多座ホスフィンからなる群より選択される請求項３８に記載の製造方法。
【請求項４０】
前記中性有機リガンドはトリ（第３級ブチル）ホスフィンである請求項３９に記載の製造方法。
【請求項４１】
前記中性有機リガンドはトリフェニルホスフィンである請求項３９に記載の製造方法。
【請求項４２】
前記中性有機リガンドは次の式の化合物で表される請求項３９に記載の製造方法であって、
【化１２】
2008538218.tif 000012
Ａｒはアリール、置換アリール、ヘテロアリールおよび置換ヘテロアリールからなる群より選択され、および
Ｒ１およびＲ２はアルキルおよび置換アルキルよりなる群から独立して選択される製造方法。
【請求項４３】
Ｒ１およびＲ２は、直鎖、分岐状、環状またはこれらの組合せの構造を有するＣ３−Ｃ１２アルキル基からなる群より独立して選択され、および
Ａｒは次の群から選択され
【化１３】
2008538218.tif 000013
Ｒ３，Ｒ４およびＲ５は，水素、−ＣＨ３、−ＣＨ２ＣＨ３、−ＣＨ２ＣＨ２ＣＨ３、−ＣＨ（ＣＨ３）２、−ＯＣＨ３、−ＯＣＨ２ＣＨ３、ＯＣＨ２ＣＨ２ＣＨ３および−ＯＣＨ（ＣＨ３）２からなる群より独立して選択される、請求項４２に記載の製造方法。
【請求項４４】
前記重合工程に塩基が加えられる請求項３２ないし４３のいずれかに記載の製造方法。
【請求項４５】
前記塩基はカーボネートまたはビカーボネート塩である請求項４４に記載の製造方法。
【請求項４６】
前記重合反応に還元性金属が加えられる請求項３４ないし４５のいずれかに記載の製造方法。
【請求項４７】
前記還元性金属は、リチウム、ナトリウム、カリウム、マグネシウム、カルシウムおよび亜鉛からなる群より選択される請求項４６に記載の製造方法。
【請求項４８】
請求項１ないし３１のいずれかに記載の組成物またはポリマーから製造される薄膜またはコーティング。
【請求項４９】
請求項１ないし３１のいずれかに記載の組成物を含む電子装置。
【請求項５０】
少なくとも１つの有機層を含む多層電子発光装置であって、前記有機層の少なくとも１つはアノード材料とカソード材料の間に配置される電圧の印加によって可視光を発光する電子発光有機層であり、前記アノードまたはカソードの少なくとも１つは透明または半透明であり、前記有機層の少なくとも１つは請求項１ないし３１のいずれかに記載の組成物から構成される多層電子発光装置。
【請求項５１】
導電性ポリマーを含む層が１つの電極に隣接するように、前記導電性ポリマーを含む層が前記電極と前記発光層の間に少なくとも配置される請求項４９または５０に記載の装置。
【請求項５２】
１つの電極に絶縁層が隣接するように１つの電極に隣接するように、４ｎｍ未満の厚さを有する絶縁層が前記電極と前記発光層の間に少なくとも配置される請求項４９または５０に記載の装置。
【請求項５３】
電子輸送層が前記発光層に隣接するように、前記電子輸送層が前記カソードと前記発光層の間に配置される請求項４９または５０に記載の装置。
【請求項５４】
正孔輸送層が前記発光層に隣接するように、前記正孔輸送層がアノードと前記発光層の間に配置される請求項４９または５０に記載の装置。
【請求項５５】
電子輸送層が前記発光層に隣接するように前記電子輸送層が前記カソードと前記発光層の間に配置され、正孔輸送層が前記発光層に隣接するように正孔輸送層が前記アノードと前記発光層の間に配置される請求項４９または５０に記載の装置。
【請求項５６】
正孔遮断層が前記発光層に隣接するように前記正孔遮断層が前記カソードと前記発光層の間に配置される請求項４９または５０に記載の装置。
【請求項５７】
電子遮断層が前記発光層に隣接するように前記電子遮断層が前記アノードと前記発光層の間に配置される請求項４９または５０に記載の装置。
【請求項５８】
正孔遮断層が前記発光層に隣接するように前記正孔遮断層が前記カソードと前記発光層の間に配置され、電子遮断層が前記発光層に隣接するように前記電子遮断層が前記アノードと前記発光層の間に配置される請求項４９または５０に記載の装置。
【請求項５９】
請求項４９ないし５８のいずれかに記載の装置を使用する平坦光源。
【請求項６０】
請求項４９ないし５８のいずれかに記載の装置を使用する区分ディスプレイ。
【請求項６１】
請求項４９ないし５８のいずれかに記載の装置を使用するドットマトリックスディスプレイ。
【請求項６２】
請求項４９ないし５８のいずれかに記載の装置をバックライトとして使用する液晶ディスプレイ。
【請求項６３】
請求項１ないし３１のいずれかに記載の組成物を含む有機電界効果型トランジスタ。
【請求項６４】
請求項１ないし３１のいずれかに記載の組成物から構成される半導体層を含む有機電界効果型トランジスタ装置。
【請求項６５】
請求項１ないし３１のいずれかに記載の組成物を含む電子活性層を含む光起電装置。
【請求項６６】
請求項１ないし３１のいずれかに記載の組成物を含む電子活性層を含む光検出装置。
【請求項６７】
請求項１ないし３１のいずれかに記載の組成物を含む電気スイッチ装置。
【請求項６８】
請求項１ないし３１のいずれかに記載の組成物を含む光電子装置。
【請求項６９】
請求項１ないし３１のいずれかに記載の組成物を含む有機薄膜トランジスタ装置。
【請求項７０】
前記電子発光有機層が偏光された光を発する請求項５０に記載の装置。
【請求項７１】
請求項５０に記載の装置をバックライトとして使用し、液晶層に入射する光を偏光するための偏光板を使用しない液晶ディスプレイ。
【請求項７２】
次の構造の鎖ごとに少なくとも１つのダイアド（dyad）を平均して含むポリマーであって、
【化１４】
2008538218.tif 000014
Ｒ３０、Ｒ３１，Ｒ３２，Ｒ３３，Ｒ３４，Ｒ３５、Ｒ’３０、Ｒ'３１、Ｒ'３２、Ｒ’３３、Ｒ’３４およびＲ’３５は、水素、アルキル、アリール、ヘテロアルキル、ヘテロアリール、フルオロアルキル、フルオロアリール、アルキルケトン、アリールケトン、アルコキシおよびアリールオキシからなる群より独立して選択され、
ＸおよびＸ’は、Ｃ、Ｎ、Ｏ、Ｓｉ、ＰおよびＳからなる群より独立して選択され、
ＸがＣであり、Ｒ３５およびＲ’３５はＨであるならば、Ｒ３０およびＲ３１はＨではなく、
ＸがＮまたはＰであるならば、Ｒ３０は無であり、Ｒ３１はＸに結合される第２級または第３級炭素を有し、
Ｘ’がＮまたはＰならば、Ｒ’３０は無であり、Ｒ’３１はＸ’に結合される第２級または第３級炭素を有し、
ＸがＯまたはＳならば、Ｒ３０およびＲ３１は無であり、Ｒ３２はＸに結合される第２級または第３級炭素を有し、
Ｘ’がＯまたはＳならば、Ｒ’３０およびＲ’３１は無であり、Ｒ’３２はＸ’に結合される第２級または第３級炭素を有し、
Ａ３３、Ａ３４、Ａ３５、Ａ’３３、Ａ’３４およびＡ’３５は、ＣまたはＮから独立して選択され、ＡがＮならば、対応するＲは無であり、
Ｒ３０〜Ｒ３３のいずれかは、それぞれ互いに架橋され得、
Ｒ３４はＲ３５と架橋することができ、
Ｒ’３０〜Ｒ’３３のいずれかは、それぞれ互いに架橋され得、
Ｒ’３４はＲ’３５と架橋することができ、
Ｒ３３、Ｒ３４、Ｒ’３３およびＲ’３４のいずれかは前記ダイアド（dyad）に隣接する繰返し単位と架橋され得るポリマー。
【請求項７３】
Ｒ’３４およびＲ’３５は架橋して縮合芳香環を形成する請求項７２に記載のポリマー。
【請求項７４】
前記ダイアド（dyad）は次の構造を有する請求項７３に記載のポリマー。
【化１５】
2008538218.tif 000015
【請求項７５】
ＸはＣであり、  Ｒ３０〜Ｒ３５は架橋環構造の一部ではない請求項７３に記載のポリマー。
【請求項７６】
ＸおよびＸ’はＣであり、Ｒ３２はＨであり、Ｒ’３２はＨであり，Ｒ３０、Ｒ３１、Ｒ’３０およびＲ’３１はアルキルである請求項７２に記載のポリマー。
【請求項７７】
前記ダイアド（dyad）は次の構造を有する請求項７２に記載のポリマー。
【化１６】
2008538218.tif 000016
【請求項７８】
前記ダイアド（dyad）は次の構造を有する請求項７２に記載のポリマー。
【化１７】
2008538218.tif 000017
【請求項７９】
前記ダイアド（dyad）は次の構造を有する請求項７２に記載のポリマーであって、
【化１８】
2008538218.tif 000018
Ｒ３５、Ｒ４１、Ｒ’３５、およびＲ’４１は、アルキル、アリール、ヘテロアルキル、ヘテロアリール、フルオロアルキルおよびフルオロアリールからなる群より独立して選択されるポリマー。
【請求項８０】
前記ダイアド（dyad）は次の構造を有する請求項７２に記載のポリマーであって、
【化１９】
2008538218.tif 000019
Ｒ３５およびＲ４１は、アルキル、アリール、ヘテロアルキル、ヘテロアリール、フルオロアルキルおよびフルオロアリールからなる群より独立して選択されるポリマー。
【請求項８１】
前記ダイアド（dyad）および隣接する繰返し単位は次の構造を有する請求項７２に記載のポリマーであって、
【化２０】
2008538218.tif 000020
Ｒ３６ないしＲ４０は、アルキルおよびアリールからなる群より独立して選択され、Ｒ３６およびＲ３７は、独立して、互いに、Ｒ３５およびＲ３８と、架橋することができるポリマー。
【請求項８２】
前記ポリマーはコポリマーであり、前記繰返し単位の少なくとも１つはアリールアミンである請求項７２に記載のポリマー。
【請求項８３】
前記ポリマーはコポリマーであり、前記繰返し単位の少なくとも１つは正孔輸送単位である請求項７２に記載のポリマー。
【請求項８４】
前記ポリマーはＡｇ／ＡｇＮＯ３参照電極に対して、０．２ないし２．２Ｖの酸化電位を有する請求項８３に記載のポリマー。
【請求項８５】
前記ポリマーはＡｇ／ＡｇＮＯ３参照電極に対して、０．５ないし１．５Ｖの酸化電位を有する請求項８３に記載のポリマー。
【請求項８６】
前記ポリマーは、サイクリックボルタモグラムの測定により、０．０８Ｖ未満のピーク−ピーク分離を示す可逆的または半可逆的酸化を有し、正（アノード）スキャンを通過する電荷の少なくとも７５％が反対のスキャンに戻る請求項８３に記載のポリマー。
【請求項８７】
前記ポリマーはコポリマーであり、前記繰返し単位の少なくとも１つは電子輸送単位である請求項７２に記載のポリマー。
【請求項８８】
前記ポリマーは、サイクリックボルタモグラムの測定により、０．０８Ｖ未満のピーク−ピーク分離を示す可逆的または半可逆的還元を有し、負（カソード）スキャンを通過する電荷の少なくとも７５％が反対のスキャンに戻る請求項８７に記載のポリマー。
【請求項８９】
前記ポリマーはＡｇ／ＡｇＮＯ３参照電極に対して、−１ないし−３Ｖの還元電位を有する請求項８７に記載のポリマー。
【請求項９０】
前記ポリマーはＡｇ／ＡｇＮＯ３参照電極に対して、１．５ないし２．５Ｖの還元電位を有する請求項８７に記載のポリマー。
【請求項９１】
前記ポリマーはコポリマーであり、前記繰返し単位の少なくとも１つは、オキサジアゾール、チアジアゾール、ベンゾチアジアゾール、ベンゾトリアゾール、キノリン、キノクサリン、キナゾリン、シノリン、ピラジン、ピラゾール、トリアゾール、ベンゾトリアゾール、ジオキソチオフェン、テトラフルオロフェニレン、フェナントロリン、アザフェナントロリンおよびジアザフェナントロリンの異性体からなる群より選択される請求項７２に記載のポリマー。
【請求項９２】
次の式の共役単位の群から独立して選択される繰返し単位の１または２以上のタイプを１ないし９９重量％含む請求項７２に記載のポリマーであって、
【化２１−１】
2008538218.tif 000021
【化２１−２】
2008538218.tif 000022
前記共役単位は、アルキル、置換アルキル、ペルフルオロアルキル、アルコキシ、置換アルコキシ、アリール、置換アリール、アリールオキシ、置換アリールオキシ、ヘテロアリール、置換ヘテロアリール、アルキルカルボニルオキシ、シアノおよびフルオロから独立して選択される置換基を有してもよく、Ｕは、−Ｏ−または−Ｓ−であり、Ｖ、Ｒ１５およびＲ１６は、アルキル、置換アルキル、アリール、置換アリール、ヘテロアリール、置換ヘテロアリール、アリールアルキル、置換アリールアルキル、ヘテロアリールアルキルおよび置換ヘテロアリールアルキルからなる群よりそれぞれ独立して選択されるポリマー。
【請求項９３】
請求項７２に記載のポリマーを含む電子装置。
【請求項９４】
請求項７２に記載のポリマーを含む電子発光装置。
【誤訳訂正２】
【訂正対象書類名】明細書
【訂正対象項目名】０００４
【訂正方法】変更
【訂正の内容】
【０００４】
時間に対するＯＬＥＤおよびｐ−ＯＬＥＤの輝度の減少は、商業的な応用への主要な障害となっている。多くの要因が寿命に影響する。重要な要因は、発光層のレドックス安定性（すなわち、発光層の材料の酸化還元の安定性）であるように見える。理論に拘束されないならば、正孔が発光層を伝播するとき、カチオンまたはラジカルカチオンの形を取るものと考えられる。ラジカルは、偶数の電子を有する分子であり、帯電されるか（アニオンまたはカチオン）または中性（フリーラジカル）である。ラジカルは、通常、奇数の電子を有する分子より反応性が高い。電子が発光層を通過するとき、アニオンまたはラジカルアニオンの形を取る。ラジカルカチオンは、カチオンとフリーラジカルに分解し、ラジカルアニオンは、アニオンおよびフリーラジカルに分解し、カチオン、ラジカルカチオン、アニオン、ラジカルアニオンおよびフリーラジカルは、全て反応種であり、互いにまたは近くに中性分子と望ましくない化学反応を行う。このような化学反応は、発光層の電位特性を変え、輝度、効率の低下および（究極的な）装置の破壊をもたらす。このような理由から、ＯＬＥＤおよびｐ−ＯＬＥＤにおけるこれら活性種の化学反応を減少または除去することが望ましい。
【誤訳訂正３】
【訂正対象書類名】明細書
【訂正対象項目名】０００７
【訂正方法】変更
【訂正の内容】
【０００７】
ポリアリーレンタイプの緑色および赤色発光ポリマー（ポリアリーレンの副分類としてのポリフルオレンを含む）において、発光中心は、通常、緑色または赤色に発光するのに適したエネルギーの１重項励起状態を有するよう選択された、特別の繰り返し単位である。ポリアリーレンタイプの青色発光ポリマー（ポリフルオレンを含む）において、発光中心は、通常、１または２以上の隣接フェニレン（架橋ビフェニレン）繰返し単位である。この場合、フェニレン（または架橋ビフェニレン）主鎖は、現存する全ての繰返し単位または他の材料のなかで最低の１重項励起状態を有する。すなわち、主要の繰返し単位は発光体である。これは、励起状態はほとんどの時間主要な繰返し単位上で生じることを意味する。励起状態は基底状態より反応性が高いので、主要な繰返し単位は望ましくない反応を行う傾向にある。
【誤訳訂正４】
【訂正対象書類名】明細書
【訂正対象項目名】０００８
【訂正方法】変更
【訂正の内容】
【０００８】
本発明の１つの側面は、立体的にねじれた構造を欠いている類似のポリマーに比べて１重項および３重項状態を増加する、ねじれビアリーレン単位を有するポリマー材料である。
【誤訳訂正５】
【訂正対象書類名】明細書
【訂正対象項目名】００１１
【訂正方法】変更
【訂正の内容】
【００１１】
本発明の他の側面は、立体的にねじれたビアリーレン繰返し単位および蛍光性または燐光性繰返し単位から構成されるコポリマー材料である。
【誤訳訂正６】
【訂正対象書類名】明細書
【訂正対象項目名】００１５
【訂正方法】変更
【訂正の内容】
【００１５】
理論に拘束されないならば、従来の青色発光ポリフェニレンおよび架橋ポリフェニレンの短い寿命は発光中心としてのポリマーの機能に原因がある。ポリマー自体が最も低い１重項レベルを有すると、低いレベルの発光体にエネルギーを移転する場合より長い時間を要して励起子（励起状態）を運ばなければならない。ポリマー上に、長い時間、この励起子が存在すると、いくつかの悪影響を及ぼす。第１に、励起状態は非常に化学的に反応性種なので、ポリマー主鎖の繰返し単位の主要部が不可逆的に反応する機会が与えられる。第２に、主要ポリマー繰返し単位上で励起状態がすごす時間が増加し、さらに副反応が生じる機会が増加する。第３に、部分的な（通常、１０モル％〜１モル％以下）の繰返し単位のみが励起状態にある場合よりポリマー全体にわたって広がっている励起状態を保護することはより困難となる。最後に、少数部位の繰返し単位が発光するより主要部位の繰返し単位が発光する場合のほうが、発光色をかえること（すなわち、異なる色を発光するように改良されたポリマーを製造すること）はより困難である。
【誤訳訂正７】
【訂正対象書類名】明細書
【訂正対象項目名】００１６
【訂正方法】変更
【訂正の内容】
【００１６】
主鎖構造の固まりがｐ−ＯＬＥＤ製品の発光単位として機能しない有用なポリマーの設計は限られた成功しかない。個々のポリマーの１重項エネルギーレベルにある最低エネルギーは発光繰返し単位のそれより高いので、低いエネルギーの緑色および赤色燐光体はメチレン架橋ポリフェニレンコポリマーから達成されてきた。これは、これら緑色または赤色系内のポリマー単位上に形成される励起子は、そのエネルギーをより低いエネルギーの発光繰返し単位に迅速に移転してより長い寿命を与えるので、短い寿命となることを示している。これは、より高いエネルギーを有する青色燐光体についての事実ではない。なぜなら、個々のポリマー単位の最低の１重項エネルギーレベルは、発光繰返し単位のそれと同等であるからである。これは、励起子が、青色燐光体の主鎖単位上に長時間存在することを意味しており、有害な副反応につながり、これらのシステムの短い寿命の原因となる。
【誤訳訂正８】
【訂正対象書類名】明細書
【訂正対象項目名】００１７
【訂正方法】変更
【訂正の内容】
【００１７】
電子共役部は低いエネルギーを有するより共役された系を有するポリマー繰返し単位のエネルギーレベルに対する重要な成分である。この文脈で、共役に貢献する２つの要因がある。すなわち、１）繰返し単位それ自体の共役、および２）隣接する芳香族単位と繰返し単位の共役である。これらの要因は共に、ポリフルオレンコポリマーに見られる（構造３および４と比較されたい）。これらの系において、フルオレン単位のメチレン架橋は平坦な共役（ねじれ無し）の２つの隣接するフェニレン単位を保持し、これら２つの単位と最低の可能エネルギーの間に最大に可能な共役部を生じさせる。さらに、これらの系におけるフルオレン単位は、ポリマー主鎖に対してオルト位置において小さな水素置換基を有し、これは共役の増大と低いエネルギーを生じさせる。通常のポリフェニレン系においては、４つのオルト位置のうち１または２が直鎖アルキルまたはアルコキシ基により置換され、ねじれを生じる。本発明の実施においては、ｎ−アルキルより大きな基が使用され、またはオルト位置の３または４が置換され、９０°に近い大きなねじれが生成され、バンドギャップの大きな増加が生じる。
【誤訳訂正９】
【訂正対象書類名】明細書
【訂正対象項目名】００１９
【訂正方法】変更
【訂正の内容】
【００１９】
環は、次の場合に、本発明の実施に有利な大きく十分なねじれ（「立体的ねじれビアリーレン（ＳＴＢ）基、単位または繰返し単位という」を有する。
１）Ｒ２、Ｒ２’、Ｒ６およびＲ’６の少なくとも２つがＨではなく、かつ、
Ｒ２、Ｒ２’、Ｒ６およびＲ’６の少なくとも１つが、−ＣＲ７Ｒ８Ｒ９、−ＯＲ１０−ＮＲ１０Ｒ１１、−ＳＲ１０、−ＳｉＲ１１Ｒ１２Ｒ１３およびＲ３、Ｒ３’、Ｒ５およびＲ５’それぞれどれかとの架橋からなる群より選択され、Ｒ７は、Ｈ、アルキル、アリール、ヘテロアルキル、ヘテロアリール、フルオロ、クロロ、アルコキシ、アリールオキシ、シアノ、フルオロアルキル、フルオロアリールからなる群より選択され、Ｒ８およびＲ９はアルキル、アリール、ヘテロアルキル、ヘテロアリール、フロオロ、クロロ、アルコキシ、アリールオキシ、シアノ、フルオロアルキル、フルオロアリールからなる群より選択され、Ｒ１０は、ＣＲ７Ｒ８Ｒ９からなる群より選択され、Ｒ１２およびＲ１３は、Ｈ，アルキル、アリール、ヘテロアルキル、ヘテロアリール、フルオロアルキルおよびフルオロアリールからなる群より選択される。
または
２）Ｒ２、Ｒ２’、Ｒ６およびＲ’６の少なくとも３つがＨではなく、かつ、
選択的に、Ｒ２、Ｒ２’、Ｒ６およびＲ’６のいずれかが、Ｒ３、Ｒ３’、Ｒ５およびＲ５’とそれぞれ架橋または多重架橋し、およびＲ３、Ｒ３’、Ｒ５およびＲ５’のいずれかがそれぞれどれかが、一般構造式１で示されるものに隣接する繰返し単位上のＲ基と架橋または多重架橋し、一般構造式１の環内の炭素および関連のＲ基は窒素により置換され複素環を形成し、Ｒ７、Ｒ８、Ｒ９、Ｒ１０およびＲ１１のいずれかが、他のＲ基とそれぞれ架橋または多重架橋し、ここおよび全体中のフルオアルキルおよびフルオアリールは、モノ、ジ、ポリまたはそれぞれフッ化されており、
Ｒ３、Ｒ３’、Ｒ５およびＲ５’は、限定するものではないが、Ｈ、アルキル、アリール、ヘテロアルキル、ヘテロアリール、フルオロ、クロロ、アルコキシ、アリールオキシ、シアノ、フルオロアルキル、フルオロアリール、エステル、アミド、イミド、チオアルキル、チオアリール、アルキルケトンおよびアリールケトンからなる群より選択される。
【誤訳訂正１０】
【訂正対象書類名】明細書
【訂正対象項目名】００２０
【訂正方法】変更
【訂正の内容】
【００２０】
Ｒ２およびＲ３、Ｒ’２およびＲ’３、Ｒ５およびＲ６，およびＲ’５およびＲ’６の間の架橋基の例は、−ＣＲ７＝ＣＲ７−ＣＲ７＝ＣＲ７−、−ＣＲ７＝ＣＲ７−ＣＲ７＝Ｎ−、−ＣＨ２ＣＨ２ＣＨ２ＣＨ２−、−ＯＣＨ２ＣＨ２Ｏ−、＝Ｎ−Ｓ−Ｎ＝（すなわち、アリーレン基はベンゾチアジアゾール）、および−Ｓ−ＣＨ＝ＣＨ−である。
【誤訳訂正１１】
【訂正対象書類名】明細書
【訂正対象項目名】００２２
【訂正方法】変更
【訂正の内容】
【００２２】
本発明の１実施例において、平均して前記構造の鎖当たり少なくとも１つの２体（ダイアド）（２回軸）を含むポリマーが提供される。
【化５】
2008538218.tif 000023
Ｒ３０、Ｒ３１，Ｒ３２，Ｒ３３，Ｒ３４，Ｒ’３０、Ｒ'３１、Ｒ'３２、Ｒ’３３、Ｒ’３４およびＲ’３５は、水素、アルキル、アリール、ヘテロアルキル、ヘテロアリール、フルオロアルキル、フルオロアリール、アルキルケトン、アリールケトン、アルコキシおよびアリールオキシからなる群より独立して選択される。
【誤訳訂正１２】
【訂正対象書類名】明細書
【訂正対象項目名】００２３
【訂正方法】変更
【訂正の内容】
【００２３】
ＸおよびＸ’は、Ｃ、Ｎ、Ｏ、Ｓｉ、ＰおよびＳからなる群より独立して選択され、ＸがＣであり、Ｒ３５およびＲ’３５はＨであるならば、Ｒ３０およびＲ３１はＨではない。
【誤訳訂正１３】
【訂正対象書類名】明細書
【訂正対象項目名】００２５
【訂正方法】変更
【訂正の内容】
【００２５】
Ｘ’がＮまたはＰならば、Ｒ’３０は無であり、Ｒ’３１はＸ’に結合される第２級または第３級炭素を有する。
【誤訳訂正１４】
【訂正対象書類名】明細書
【訂正対象項目名】００３６
【訂正方法】変更
【訂正の内容】
【００３６】
ポリマーは多くのアリール−アリールカップリング法、好ましくはスズキカップリング法によって製造され得る。一般的なモノマーの構造は次のものである。
【化７】
2008538218.tif 000024
ＸおよびＹは、Ｃｌ、Ｂｒ、Ｉ、Ｂ（ＯＨ）２、Ｂ（ＯＲ１２）２およびＯＳ（Ｏ）２Ｒ１３から独立して選択される。
【誤訳訂正１５】
【訂正対象書類名】明細書
【訂正対象項目名】００３９
【訂正方法】変更
【訂正の内容】
【００３９】
立体的にねじれたアリーレン繰返し単位を含むポリマーの１重項および３重項状態は、従来のポリアリーレン、ポリフェニレンおよびポリフルオレンより高い。１重項エネルギーは、約３ｅＶ（４１３ｎｍ）より大きく、さらに好ましくは約３．１ｅＶ（４００ｎｍ）より大きく、より好ましくは約３．２ｅＶ（３８８ｎｍ）より大きい。
【誤訳訂正１６】
【訂正対象書類名】明細書
【訂正対象項目名】００４０
【訂正方法】変更
【訂正の内容】
【００４０】
立体的にねじれたビアリーレン区域を含むポリマーは、可視、ＩＲまたはＵＶ範囲で１重項エネルギーを有する発光繰返し単位を含むことができる。例えば、発光繰返し単位は青色発光する約４１０ｎｍないし４５０ｎｍのピーク発光を有することができる。
これら青色発光繰返し単位は、相対的に小さなモル分率で存在することができ、好ましくは１０モル％未満、より好ましくは８モル％未満、さらに好ましくは６モル％未満、最も好ましくは５モル％未満である。青色発光繰返し単位の低いレベルも実用的であり、４モル％未満、２モル％未満、１モル％未満、さらに、０．５％未満であり得る。
【誤訳訂正１７】
【訂正対象書類名】明細書
【訂正対象項目名】００４１
【訂正方法】変更
【訂正の内容】
【００４１】
提案された発明の発光単位の安定性を改良する多くの方法が存在する。このような発光繰返し単位は、互いにまたは発光層の他の成分と反応するのを防ぐために、公知技術の方法を用いて保護され得る。例えば、発光繰返し単位は、これに限定されずに、アルキル、アリール、ヘテロアルキルおよびヘテロアリールを含む大きな不活性置換基を有する。このような不活性置換基の特別な例としては、これに限定されずに、ｔ−ブチル、フェニル、ピリジル、シクロヘキシロキシおよびトリメチルシリルを含む。この単位の反応位置における不活性置換基の結合も発光単位を安定化することができる。例えば、トリフェニルアミンカチオンは主としてフェニレン単位の４，４’および４”の位置において反応することが知られている（窒素に対するそれらのパラ）。これらの位置を、例えば、アルキル基で置換することによりこれらの反応を防止し、ラジカルカチオンの寿命を大きく延ばすことも知られている。当業者は、化学的モデル化合物を作成して、またはコンピュータモデルにより反応位置を見つける方法、およびこれらの反応位置をアルキル（例えば、メチル、ｔ−ブチル）またはフルオロのような不活性置換基で置換するかまたは反応性−ＣＨ＝基を−Ｎ＝で置き換える（例えば、フェニルをピリジルで置き換える）方法について知るだろう。多数の原子にわたる電荷の集中を除くことができれば、発光単位は安定化されることができる。例えば、トリフェニルアミンカチオンはアルキルジフェニルアミンカチオンより安定であるのは、前者の電荷は３つのフェニル環にわたって分散されているのに対して、後者においては２つのフェニル環しかないからである。最後に、隣接する繰返し単位上のバルク基の組み込みによって発光繰返し単位を保護することができる。
【誤訳訂正１８】
【訂正対象書類名】明細書
【訂正対象項目名】００４５
【訂正方法】変更
【訂正の内容】
【００４５】
分岐構造を有するＳＴＢポリマーの限定されない例としては次のものがある。
【化９】
2008538218.tif 000025
【誤訳訂正１９】
【訂正対象書類名】明細書
【訂正対象項目名】００４６
【訂正方法】変更
【訂正の内容】
【００４６】
本発明の分岐ポリマーは、二官能性モノマーと共に三官能性または多官能性モノマーの組み込みによって製造することができる。例えば、構造１３は次のモノマーおよび末端キャップ試薬のスズキカップリングによって製造することができる。
【化１０】
2008538218.tif 000026
【誤訳訂正２０】
【訂正対象書類名】明細書
【訂正対象項目名】００４７
【訂正方法】変更
【訂正の内容】
【００４７】
分岐の程度は、トリブロモフェニルアミンの相対的な量を調整することによって制御することができる。また、分子量は末端キャップ試薬の相対的な量およびジボロン酸エステルモノマーとジブロモモノマーの比率によって制御される。スズキ重合の１つのまれな特徴は、最も高いＭＷを与えるモノマー比率はジボロン酸エステルに味方して相殺される。これは、ボロン酸エステルのホモカップリングの影響である。当業者は、高いまたは低いＭＷを得るためにモノマー比率、末端キャップ試薬の量および架橋の量を調整する方法を知ることができる。
【誤訳訂正２１】
【訂正対象書類名】明細書
【訂正対象項目名】００４８
【訂正方法】変更
【訂正の内容】
【００４８】
本発明は、また、反応末端基または側鎖基の反応によって非直鎖構造を形成するために導入される立体的ねじれアリーレン単位および反応末端基または側基を含む直鎖ポリマーに関するものである。反応側基を有するポリマーは、本明細書に引用文献として組み込まれる米国特許第５，５３９，０４８号明細書、５，８３０，９４５号明細書に開示されている。反応末端基を有するポリマーは、本明細書に引用文献として組み込まれる米国特許第５，６７０，５６４、第５，８２４，７４４、５，８２７，９２７および５，９７３，０７５号明細書に開示されている。
【誤訳訂正２２】
【訂正対象書類名】明細書
【訂正対象項目名】００５５
【訂正方法】変更
【訂正の内容】
【００５５】
構造Ｉにおいて、発光単位Ｌは２価の単位であり、主鎖の一部である。構造ＩＩにおいて、Ｌは、ビアリーレン部位のいずれかの位置およびいずれかの架橋部位のいずれかの位置を含むＳＴＢ単位のいずれかの位置に付加した１価の単位である。構造ＩＩＩにおいて、発光単位、Ｌは、繰返し単位Ｑの少なくとも１つに付加した１価の単位である。構造ＩＶにおいて、発光単位、Ｌは、末端基である。構造Ｖにおいて、発光化合物はポリマーに化学的に結合するのではなく、ポリマーブレンドまたは混合物の成分として存在する。構造Ｖにおいて、発光化合物はポリマーマトリックスに溶解される低分子であり得る。構造Ｖの他の実施例において、発光化合物はＳＴＢ含有ポリマーに混合されるオリゴマーまたはポリマーである。Ｌがブレンドまたは混合物の一部である場合、他の化合物はＳＴＢ含有ポリマーとの溶解性および適合性を増大するために存在する。もし、製造方法が、Ｌがポリマー中にトラップされ、結晶化または層分離から速度論的に防止されている非平衡状態をもたらすならば、ＬはＳＴＢ含有ポリマーに十分に溶解性または適合的である必要はない。
【誤訳訂正２３】
【訂正対象書類名】明細書
【訂正対象項目名】００５６
【訂正方法】変更
【訂正の内容】
【００５６】
各ポリマー鎖には平均して少なくとも１つのＳＴＢ単位が存在する。しかしながら、好ましくは少なくとも１０モル％のＳＴＢ単位、より好ましくは２０モル％のＳＴＢ単位、最も好ましくは少なくとも２５モル％のＳＴＢ単位が存在する。最大９９．９９モル％のＳＴＢ単位が存在することができる。いずれかの場所において、０ないし９９モル％、好ましくは０ないし５０モル％のＱ単位が存在することができる。０．０１ないし５０モル％、より好ましくは０．１ないし２５モル％、さらに好ましくは約０．２ないし１５モル％、最も好ましくは約０．５モル％ないし５モル％の発光単位Ｌが存在することができる。
【誤訳訂正２４】
【訂正対象書類名】明細書
【訂正対象項目名】００５７
【訂正方法】変更
【訂正の内容】
【００５７】
本発明の成分においては、発光成分Ｌは、ＳＴＢポリマー成分より長い波長（低いエネルギー）の発光を有する。公知技術（例えば、Ｍ．Ｄ．ＭｃＧｅｈｅｅ，Ｔ．Ｂｅｒｇｓｔｅｄｔ，Ｃ，Ｚｈａｎｇ，Ａ．Ｐ．Ｓａａｂ，Ｍ．Ｂ．Ｏ’Ｒｅｇａｎ，Ｇ．Ｃ．Ｂａｚａｎ，Ｖ．Ｉ．Ｓｒｄｎｏｖ，ａｎｄ  Ａ．Ｊ．Ｈｅｅｇｅｒ，Ａｄｖ．Ｍａｔｅｒｉａｌａｓ，１９９９，１１（６），１３４９−１３５４）のように、低いエネルギーの発光材料が高いエネルギー（Ｌが不存在）で発光するマトリックス中に埋め込まれると、マトリックスから発光材料へエネルギーが移転され、発光材料からの発光が支配的となる。これは、マトリックスおよびＬの両者からの発光が発光スペクトルに存在しても、マトリックスからの発光が完全に欠落して、Ｌに高い効率で移転されるＥＬ装置において、特に顕著である。
【誤訳訂正２５】
【訂正対象書類名】明細書
【訂正対象項目名】００５８
【訂正方法】変更
【訂正の内容】
【００５８】
本発明の実施のためには、マトリックスの発光の全てまたは一部は、Ｌによってクエンチされ、好ましくは２０％、より好ましくは４０％、さらに好ましくは６０％、またさらに好ましくは８０％、もっと好ましくは９０％、さらにもっと好ましくは９５％、最も好ましくは９９％のマトリックス材料がＬの存在によってクエンチされる（そうでなければ減少する）。実験誤差内においては、１００％の発光マトリックスがＬによってクエンチされ得る。
【誤訳訂正２６】
【訂正対象書類名】明細書
【訂正対象項目名】００６０
【訂正方法】変更
【訂正の内容】
【００６０】
発光材料、基、染料、または顔料は、公知のいかなる発光材料、基、染料または顔料から選択され得る。発光染料の限定されない例としては、スチルベンがある。
【化１５】
2008538218.tif 000027
各環は、１価または２価の０−５のＲ１７基を有することができ、またはポリマーに対する結合を提供することができる。互いに取れるいずれの２つのＲ１７−Ｒ１９は架橋することができる。１価のＲは、Ｒ基が結合手を１つだけ有することを意味する。１価のＲの限定されない例は、メチル、ヘキシルオキシ、および４−ｔ−ブチルフェニルである。２価のＲは、Ｒ基が２つの結合手を有することを意味する。２価のＲの限定されない例としては、−ＣＨ２−（メチレン）、−ＣＨ２ＣＨ２ＣＨ２−（１，３−プロピレン）、１，２−フェニレン、および−ＯＣＨ２ＣＨ２Ｏ−（エチレンジオキシ）がある。
【誤訳訂正２７】
【訂正対象書類名】明細書
【訂正対象項目名】００６１
【訂正方法】変更
【訂正の内容】
【００６１】
例えば、特定の１価のスチルベンは、次のものである（Ｒ１７はアルキルオキシ、Ｒ１８はシアノおよび第２のＲ１７はポリマー主鎖に結合を提供する２価のアルキルである）。
【化１６】
2008538218.tif 000028
特定の２価スチルベンは、２つの２価のＲが架橋している（Ｒ１７およびＲ１８は架橋しており、追加の２つのＲ１７がポリマー主鎖に対して結合を提供する）次のものである。
【化１７】
2008538218.tif 000029
【誤訳訂正２８】
【訂正対象書類名】明細書
【訂正対象項目名】００６２
【訂正方法】変更
【訂正の内容】
【００６２】
同様に、発光染料の限定されない他の例は次のものである。
アントラセン、テトラセン、フェナントレン、ナフタレン、フルオレン、ビスナフタレン、ビフェニル、ターフェニル、クオーターフェニル、ビスチオフェン、ビスキノリン、ビスインデンなどであり、いずれの水素も１価または２価のＲにより独立して置換され、ポリマーに対する結合を提供することができ、いずれの２つのＲも互いに架橋することができる。
【誤訳訂正２９】
【訂正対象書類名】明細書
【訂正対象項目名】００６４
【訂正方法】変更
【訂正の内容】
【００６４】
燐光性である発光材料においては、すなわち、３重項レベルから発光する材料においては、ＳＴＢポリマーの関連のエネルギーレベルもまた３重項レベルであることが当業者には理解されよう。すなわち、ＳＴＢポリマーの最低の３重項レベルは、発光材料の３重項より高いエネルギーを有さなければならない。３重項はほぼ常に１重項レベルより低いので、３重項レベルのこの制限はさらに制限的である。それでも、３重項レベルは１重項レベルと共に増加することが期待され、「より青い」または高いエネルギーの３重項発光体は、対応のねじれの少ないまたはねじれていないポリマーより本発明のＳＴＢポリマーによって支持されることができる。例えば、３重項が低すぎるので、対応のねじれの少ないまたはねじれていないポリマーではできないが、ＳＴＢポリマーを用いた緑色３重項発光体を実現することは可能であろう。したがって、本発明の１つの実施態様においては、燐光性発光体はＳＴＢポリマーに結合されるかまたは混合される。例えば、緑色発光イリジウムビフェニルピリジン発光体はＳＴＢポリマーに結合されるアセチルアセトン基に配位されて、緑色発光ＥＬ燐光体を提供する。
【化２０】
2008538218.tif 000030
ＳＴＢ／トリフェニルアミン／Ｉｒ繰返し単位のモル比率は、７４／２２／４であり、ＳＴＢおよびＩｒ含有繰返し単位は部分ランダムである。
【誤訳訂正３０】
【訂正対象書類名】明細書
【訂正対象項目名】００６５
【訂正方法】変更
【訂正の内容】
【００６５】
発光化合物が本発明の実施に有用であるかどうかを決める１つの方法は、Ｌの存在下でのポリマーの可視発光スペクトルとＬが不存在のポリマーのそれを比較することである。有益なＬは効率的にポリマーマトリックスのフォトルミネセンスまたはエレクトロルミネセンスをクエンチする。したがって、Ｌの存在下のポリマーの発光スペクトルは、可視範囲（４００ｎｍないし６５０ｎｍ）の平均エネルギーを有し、Ｌ無しの前記ポリマーから少なくとも４ｎｍ赤色シフトされ、より好ましくは少なくとも８ｎｍ、さらに好ましくは少なくとも１２ｎｍ、最も好ましくは少なくとも２０ｎｍシフトされる。エネルギーにおいて波長目盛は線形ではないので、Ｌの存在下のポリマーの発光スペクトルが、Ｌ無しの前記ポリマーから少なくとも０．０２５ｅＶ赤色シフトされた可視範囲（４００ｎｍないし６５０ｎｍ）、より好ましくは少なくとも０．０５０ｅＶ，さらに好ましくは少なくとも０．０７５ｅＶ、最も好ましくは少なくとも０．１２５ｅＶシフトされるエネルギー単位を使用することが好ましい。
【誤訳訂正３１】
【訂正対象書類名】明細書
【訂正対象項目名】００６６
【訂正方法】変更
【訂正の内容】
【００６６】
このような比較の例としては、ユーロピウム錯体がポリフェニレンポリマーの発光をクエンチすることが開示されているＭｃＧｅｈｅｅ  ｅｔ  ａｌに記載されている。光発光の乏しいクエンチと本質的に完璧なクエンチの例が示されている（ＭｃＧｅｈｅｅ  ｅｔ  ａｌの図３を参照）。
【誤訳訂正３２】
【訂正対象書類名】明細書
【訂正対象項目名】００６９
【訂正方法】変更
【訂正の内容】
【００６９】
本発明の実施に有用な発光化合物、基または繰返し単位Ｌの能力を決める他の方法は、発光化合物がポリマー鎖に結合されているフェニル基を有する発光モデル化合物Ｌ’の可視発光スペクトルとフェニル基で終了されている単一ＳＴＢ単位を有するＳＴＢモデル化合物Ｐｈ−ＳＴＢ−Ｐｈの可視発光スペクトルを比較することである。ＬがＳＴＢポリマー主鎖に結合しない化合物であるときＬ’はＬと同じになる。有益にするためには、ＬはＰｈ−ＳＴＢ−Ｐｈより低い発光エネルギーを有しなければならない。
さらに他の方法は、Ｌ’’とＨ−ＳＴＢ−Ｈのスペクトルを比較することである。ここで、Ｌ’’はＨで終了されているＬのモデルであり、Ｈ−ＳＴＢ−ＨはＨで終了されているＳＴＢ単位のモデルである。Ｌ’’のスペクトルは、Ｈ−ＳＴＢ−Ｈのスペクトルよりも低いエネルギーでなければならない。
【誤訳訂正３３】
【訂正対象書類名】明細書
【訂正対象項目名】００７５
【訂正方法】変更
【訂正の内容】
【００７５】
本発明のＳＴＢポリマーは、電荷輸送を助ける繰返し単位、側基または末端基を使用することができる。これらの繰返し単位または基は電子輸送または正孔輸送を助けることができる。正孔輸送単位の限定されない例としては、トリアリールアミン、ベンジデネおよびジアルコキシアレンが挙げられる。上記に示される繰返し単位Ｑの限定されない例のいくつかは良好な正孔輸送単位である。電子輸送単位の限定されない例としては、オキサジアゾール、ベンゾキサゾール、ペルフルオロアレンおよびキノリンが挙げられる。上記で示される繰返し単位Ｑの限定されない例のいくつかは良好な電子輸送単位である。Ｑで示される２価構造は、２つの結合の１つを−Ｈまたは−Ｐｈ（すなわち、フェニル）で置換することにより、１価の基、例えば、末端基または側基として使用することができる。電荷輸送単位または基の量は０から９９％、好ましくは７５％未満、より好ましくは５０％以下で変えてもよい。電荷輸送基の有益な量としては、約５モル％、１０モル％、１５モル％、２０モル％、２５モル％、３０モル％および３５モル％が挙げられる。当業者は、様々な量の電荷輸送単位を有する一連のポリマーを製造し、電荷移動の測定、例えば、飛行時間の測定またはこれを用いて製造したｐ−ＯＬＥＤの効率の測定によって、その特性を試験する方法について知り得るだろう。良好な発光層は電子および正孔を等しくよく運ぶことができ、また、電荷輸送単位または基を加えることまたは引くことによって正孔と電子の移動性を等しくなるように調整することが望ましい。
【誤訳訂正３４】
【訂正対象書類名】明細書
【訂正対象項目名】００７６
【訂正方法】変更
【訂正の内容】
【００７６】
本発明のＳＴＢポリマーは、発光層以外にＯＬＥＤ層およびｐ−ＯＬＥＤ層、例えば、電荷輸送層中に使用され得る。公知のように、共役ポリマーの電荷輸送能力は還元容易な繰返し単位（電子輸送の増大）、酸化容易な繰返し単位（正孔輸送の増大）または両者の組み込みによって増大され得る。酸化容易なトリアリールアミンを含むポリマー組成物は、本明細書に引用文献として組み込まれる米国特許第６，３０９，７６３号に開示されている。電子輸送単位を含むポリマー組成物は本明細書に引用文献として組み込まれる米国特許６，３５３，０８３号明細書に開示されている。本発明の実施に有益な追加の電荷担体輸送繰返し単位は本明細書に引用文献として組み込まれる米国特許第２００２／００６４２４７号および米国特許第２００３／００６８５２７号に開示されている。
【誤訳訂正３５】
【訂正対象書類名】明細書
【訂正対象項目名】００７８
【訂正方法】変更
【訂正の内容】
【００７８】
ＯＬＥＤまたはｐ−ＯＬＥＤ中の層として使用されるとき、本発明のポリマーおよびオリゴマーは、これに限定されずに、ポリマーのまたは低分子の電荷輸送体、光散乱剤、架橋剤、界面活性剤、湿潤剤、均熱剤、Ｔｇ改良剤などを含む他の材料とブレンドまたは混合することができる。例えば、本発明の発光ポリマーと正孔輸送ポリマーと混合することが望ましいであろう。または、相対的に高いエネルギーを放射する本発明のポリマーと電子輸送材料として機能する低分子発光体またはポリマー発光体を混合することが望ましいであろう。
【誤訳訂正３６】
【訂正対象書類名】明細書
【訂正対象項目名】００８０
【訂正方法】変更
【訂正の内容】
【００８０】
本発明のポリマーは、次の限定されないアリールカップリング重合の方法により製造され得る。アリールジハロゲン化物と亜鉛または他の還元金属の、ニッケルまたは他の遷移金属の触媒によるコロン還元カップリング、アリールハロゲン化物と等価のニッケル（０）のヤマモト還元カップリング、ニッケル触媒によるアリールハロゲン化物とアリールグリニャールのヤマモトカップリング、通常Ｐｄに触媒されるアリールハロゲン化物とアリール錫試薬のスチルカップリング、Ｐｄ金属、Ｐｄ錯体または塩に触媒されるアリールハロゲン化物とアリールボロン酸またはエステルのスズキカップリング、典型的にはＰｄ触媒によるアリールハロゲン化物とアリール亜鉛試薬とのネギシカップリング、アリールハロゲン化物とアリールグリニャールまたはアリールリチウム試薬とのクマダ触媒カップリング、例えば、Ｋｏｖａｃｉｃ  ａｎｄ  Ｊｏｎｅｓ，Ｃｈｅｍｉｃａｌ  Ｒｅｖｉｅｗｓ，１９８７，ｖｏｌ．８７，ｐｐ３５７−３７９などのレビューに開示されている電子リッチアリールの酸化カップリングなどである。ヤマモトおよびコロンカップリングの例は、本明細書に引用文献として組み込まれる米国特許第２００４／０１７０８３９および２００２／０１７７６８７号に開示されている。
【誤訳訂正３７】
【訂正対象書類名】明細書
【訂正対象項目名】００８２
【訂正方法】変更
【訂正の内容】
【００８２】
本発明のポリマーは、例えば、中間体ポリマーまたはオリゴマーが最初に形成され、他のタイプのポリマーの腕または鎖の伸長が中間体ポリマーから枝分かれして成長する、グラフトおよびブロック法によって製造され得る。グラフトコポリマーおよびブロックコポリマーは、例えば、ポリマー組織を制御し、ポリマー鎖の近接または結晶化を防ぐために使用することができる。グラフトおよびブロックは、例えば、正孔および／または電子輸送鎖のグラフトまたはブロックの組み込みによって、電荷輸送の制御にも使用することができ、発光基はグラフトまたはブロック共重合の使用によって組み込むことができる。
【誤訳訂正３８】
【訂正対象書類名】明細書
【訂正対象項目名】００８４
【訂正方法】変更
【訂正の内容】
【００８４】
Ｚ１およびＺ２は、ハロゲン原子、−ＡｒＣｌ、−ＡｒＢｒ、−ＡｒＩ、−ＣＯＲｍ、ＡｒＣＯＲｍ、ボロンジハロゲン化物、ボロントリハロゲン化物塩、ボロン酸、ボロンエステルからなる群より独立して選択され、ボロン酸またはエステルは、限定されずにつぎのものである。
【化２２】
2008538218.tif 000031
【誤訳訂正３９】
【訂正対象書類名】明細書
【訂正対象項目名】００８５
【訂正方法】変更
【訂正の内容】
【００８５】
限定されないＲｍの例としては、エチル、フェニルおよび２−ピリジルがある。Ｒｎの限定されない例としては、エチレン（−ＣＨ２ＣＨ２−）、プロピレン（−ＣＨ２ＣＨ２ＣＨ２−）、テトラメチルエチレンおよび１，２−フェニレンがある。ボロントリハロゲン化物塩の限定されない例としては、−ＢＦ３（−）のテトラブチルアンモニウム塩がある。
【誤訳訂正４０】
【訂正対象書類名】明細書
【訂正対象項目名】００８７
【訂正方法】変更
【訂正の内容】
【００８７】
モノマーはいずれの方法によっても製造され得る。例えば、テルフェニルモノマーはスズキカップリングによって製造され、次いで、ジブロモモノマーに臭化され、ジブロミドからジボロンエステルに転化される。公知の１，４−ジヨード−２，５−ジイソプロピルベンゼンもモノマーとして使用することができ、またはジボロン酸またはエステルに転化されることができる。他のモノマーおよびその製造方法は当業者に明らかであろう。
【化２５】
2008538218.tif 000032
ジブロモモノマーはいずれも、例えば、トルエン／水中またはジメチルアセトアミド中のＰｄ（ＰＰｈ３）４（０．５モル％）およびＮａ２ＣＯ３（２ｅｑ）を使用して、２，５−ビス（１，３，２−ジオキサボロレーン−２−イル）および４−ｔ−ブチル−４’，４”−ジブロモトリフェニルアミン（通常５ないし２０モル％）と重合することができる。末端基としてベンゼンボロン酸を加えることが好ましい。
【誤訳訂正４１】
【訂正対象書類名】明細書
【訂正対象項目名】００８８
【訂正方法】変更
【訂正の内容】
【００８８】
本発明のポリマーは、良好な電子および正孔輸送特性を有することが好ましい。したがって、ＳＴＢ単位および良好な正孔輸送および／または電子輸送単位を含むコポリマーを使用することが望ましい。良好な正孔輸送単位は、比較的酸化されやすく、可逆的電気化学特性を示し、酸化状態で相対的に安定であるだろう。正孔輸送単位は発光体より高いバンドギャップを有すべきである。好ましくは、正孔輸送単位は、例えば、溶液中または薄膜を膨張させる電解質（例えば、アセトニトリル）中の薄膜として、約１０ｍＶ／秒のスキャン速度で、サイクリックボルタンメトリー（ＣＶ）により測定すると、Ａｇ／ＡｇＮＯ３参照電極に対して０．２から２Ｖの間の範囲（標準水素電極（ＮＨＥ）に対して約１から２．８Ｖ）で可逆的酸化をポリマーに与える。好ましくは、ＣＶピークトゥーピーク分離は８０ｍＶ未満、より好ましくは７０ｍＶ未満、最も好ましくは６０ｍＶ未満である。
【誤訳訂正４２】
【訂正対象書類名】明細書
【訂正対象項目名】００８９
【訂正方法】変更
【訂正の内容】
【００８９】
電子輸送単位は相対的に還元しやすく、可逆的な電気化学を示し、発光体より高いバンドギャップを有し、還元された状態で相対的に安定である。好ましくは、例えば、正孔輸送単位は、溶液中または薄膜を膨張させる電解質中の薄膜として、約１０ｍＶ／秒のスキャン速度で、サイクリックボルタンメトリー（ＣＶ）により測定すると、Ａｇ／ＡｇＮＯ３参照電極に対して−１．３から−２．８Ｖの間の範囲（ＮＨＥに対して約−０．５から−２Ｖ）で可逆的酸化をポリマーに与える。より好ましくは、Ａｇ／ＡｇＮＯ３に対して−１．５から−２．５Ｖの範囲である。好ましくは、ＣＶピークトゥーピーク分離は８０ｍＶ未満、より好ましくは７０ｍＶ未満、最も好ましくは６０ｍＶ未満である。
【誤訳訂正４３】
【訂正対象書類名】明細書
【訂正対象項目名】００９０
【訂正方法】変更
【訂正の内容】
【００９０】
本発明において、発光とは、刺激によって光を放出する特性を意味する。刺激は、可視光（光発光（photoluminescent））、Ｘ線、ガンマ線、赤外線および紫外線を含む任意の周波数の電磁波、電子ビーム、熱、または他のエネルギー源によるものとしてもよい。発光および光発光は、蛍光および燐光を含む。蛍光は、短い崩壊時間を有する発光であり、通常、１重項励起状態から基底状態へ、または他の可能な高い転移からの発光を意味する。燐光は、長い崩壊時間を有する発光であり、３重項励起状態から１重項基底状態へ、または禁止転移への発光を意味する。
【誤訳訂正４４】
【訂正対象書類名】明細書
【訂正対象項目名】００９２
【訂正方法】変更
【訂正の内容】
【００９２】
公知のように、多くのポリマーは、２以上の方法で繰返し単位に分割される。本発明のポリアリーレンにおいては、ポリマーを、単一のアリーレン単位、ときどきビアリール単位に分割すると便利である。ビアリール単位への試行錯誤的分割は、オルト置換基によって２つの隣接するアリール単位のねじれをビジュアル化するのに役立つ。本発明の範囲は、本明細書に開示される繰返し単位の特定の選択によっていかようにも制限されない。同様に、所与のポリマーは、モノマーの２以上のセットから得ることもできる。本発明の範囲は実施例として使用されるモノマーの特定の選択によっていかようにも制限されない。
【誤訳訂正４５】
【訂正対象書類名】明細書
【訂正対象項目名】００９３
【訂正方法】変更
【訂正の内容】
【００９３】
本明細書で使用されるダイアド（dyad）は２つのアリール繰返し単位であって、オルト置換基は２つのアリール単位に加わる結合に対してオルト位置であるものを意味する。